ЛИФТОВАЯ СИСТЕМА, ШКИВ ДЛЯ ЛИФТОВОЙ СИСТЕМЫ И СПОСОБ ИЗГОТОВЛЕНИЯ ШКИВА ДЛЯ ЛИФТОВОЙ СИСТЕМЫ

1. Шкив для лифтовой системы, включающий поверхность шкива, выполненную с возможностью взаимодействия с тяговым элементом лифта и имеющую по крайней мере частично металлическое покрытие, содержащее антифрикционный компонент и никель, полученный способом химического восстановления.
2. Шкив по п.1, в котором покрытие включает в себя фторполимер.
3. Шкив по п.2, в котором покрытие включает политетрафторэтилен.
4. Шкив по п.1, в котором покрытие имеет толщину от примерно 0,020 до примерно 0,050 мм.
5. Шкив по п.4, в котором толщина выполнена в диапазоне от примерно 0,025 (0,001 дюйма) до примерно 0,038 мм (0,0015 дюйма).
6. Лифтовая система, включающая тяговый элемент, выполненный с возможностью, по крайней мере, выдерживания нагрузки, связанной с кабиной лифта, канатоведущий шкив, связанный сцеплением с тяговым элементом посредством силы трения с возможностью необходимого движения тягового элемента и натяжной шкив, выполненный с возможностью изменения направления движения тягового элемента, имеющий на поверхности контакта с тяговым элементом по крайней мере частично металлическое покрытие, включающее антифрикционный компонент и содержащее никель, полученный способом химического восстановления.
7. Лифтовая система по п.6, в котором покрытие включает фторполимер.
8. Лифтовая система по п.7, в котором покрытие включает политетрафторэтилен.
9. Лифтовая система по п.6, в котором покрытие имеет толщину от примерно 0,020 до примерно 0,050 мм.
10. Лифтовая система по п.9, в котором толщина выполнена в диапазоне от примерно 0,025 (0,001 дюйма) до примерно 0,038 мм (0,0015 дюйма).
11. Способ изготовления шкива для лифтовой системы, включающий выбор такого покрытия для поверхности контакта шкива с тяговым элементом, которое обеспечивает желательный коэффициент трения между поверхностью контакта и соответствующим тяговым элементом, при этом покрытие выбирают содержащее никель, полученный способом химического восстановления.
12. Способ по п.11, в котором в указанное покрытие включают фторполимер.
13. Способ по п.12, в котором в указанное покрытие включают политетрафторэтилен.
14. Способ по п.11, включающий нанесение покрытия, обеспечивающий толщину покрытия, лежащую в диапазоне от примерно 0,020 до примерно 0,050 мм.
15. Способ по п.14, включающий нанесение покрытия, обеспечивающий толщину, лежащую в диапазоне от примерно 0,025 (0.001 дюйма) до примерно 0,038 мм (0,0015 дюйма).